СПОСОБ КАТАЛИТИЧЕСКОГО КРЕКИНГА ИСХОДНОГО СЫРЬЯ, ПОЛУЧЕННОГО МЕТОДОМ ФИШЕРА-ТРОПША, С СИСТЕМОЙ КАТАЛИТИЧЕСКОГО КРЕКИНГА, ФУНКЦИОНИРУЮЩЕЙ В УСЛОВИЯХ ТЕПЛОВОГО БАЛАНСА

1. Способ каталитического крекинга, который содержит:
создание системы каталитического крекинга, которая содержит лифт-реактор, сепаратор и регенератор, каждый из которых является функционально связанным с остальными;
введение в зону лифт-реактора, ограниченную указанным лифт-реактором, катализатора крекинга, который содержит крупнопористый цеолит, имеющий редкоземельный компонент, присутствующий в указанном крупнопористом цеолите в количестве от 0,25 до 5 процентов по массе (мас. %) по отношению к массе указанного крупнопористого цеолита;
введение в указанную зону лифт-реактора, функционирующую в подходящих условиях каталитического крекинга, исходного углеводородного сырья, которое содержит исходное восковое сырье, полученное методом Фишера-Тропша, причем указанный катализатор крекинга вводят в контакт и смешивают с указанным исходным углеводородным сырьем;
выведение из указанной зоны лифт-реактора смеси продуктов лифт-реактора, которая содержит продукт крекинга углеводородов и отработавший катализатор крекинга с осадившимся на нем коксом в количестве или в концентрации, достаточных для обеспечения теплового баланса при работе указанной системы каталитического крекинга указанного способа каталитического крекинга посредством выжигания указанного кокса внутри указанного регенератора;
введение указанной смеси продуктов лифт-реактора в зону разделения, ограниченную указанным сепаратором, обеспечивающим разделение указанной смеси продуктов лифт-реактора на отделенный продукт крекинга углеводородов и отделенный отработавший катализатор крекинга;
введение указанного отделенного отработавшего катализатор крекинга в зону регенерации, ограниченную указанным регенератором, в которой указанный кокс на указанном отделенном отработавшем катализаторе крекинга выжигают для высвобождения тепловой энергии и создания восстановленного катализатора крекинга; и
применение указанного восстановленного катализатора крекинга в качестве указанного катализатора крекинга.
2. Способ каталитического крекинга по п.1, в котором указанное исходное углеводородное сырье не содержит иного источника углеводородов помимо указанного исходного воскового сырья, полученного методом Фишера-Тропша.
3. Способ каталитического крекинга по п.2, содержащий, кроме того:
введение в указанную зону лифт-реактора в качестве добавки к указанному катализатору крекинга незначительных количеств формоселективной цеолитной добавки.
4. Способ каталитического крекинга по п.3, при котором указанные подходящие условия каталитического крекинга включают время пребывания газа в диапазоне от 1 с до 10 с, температуру лифт-реактора, превышающую 500°C, и показатель отношения количества катализатора к количеству сырья выше 8.
5. Способ каталитического крекинга по п.4, в котором указанный катализатор крекинга, кроме того, содержит матричный или связующий компонент, и количество указанного крупнопористого цеолита составляет более 50 мас. % по отношению к массе указанного катализатора крекинга.
6. Способ каталитического крекинга по п.5, в котором в указанную зону лифт-реактора не вводят никаких количеств источника углеводорода помимо указанного исходного воскового сырья, полученного методом Фишера-Тропша.
7. Способ каталитического крекинга по п.6, в котором в указанную зону регенерации в целях выработки тепловой энергии не вводят никаких физических количеств дополнительного источника углеводорода помимо углеводорода, который содержится на указанном отделенном отработавшем катализаторе крекинга.